(57)【特許請求の範囲】
【請求項１】
易切削芯材（Ａ）を、シラン処理したグラスファイバー繊維を編組してチューブ状に成型した被覆材（Ｂ）で被覆されてなる歯科用支台築造用ポストであって、
前記易切削芯材（Ａ）が、熱可塑性樹脂、熱硬化性樹脂および多孔質無機化合物からなる群より選択される少なくとも１種であり、
易切削芯材（Ａ）と被覆材（Ｂ）とからなる構造物に、（メタ）アクリレート化合物と重合開始剤とから構成される有機マトリックス（Ｃ）を含浸させた後、有機マトリックス（Ｃ）を重合させて得られることを特徴とする、歯科用支台築造用ポスト。
【請求項２】
前記熱可塑性樹脂が、ポリエチレン、ポリプロピレン、ポリスチレン、ポリメチル（メタ）アクリレート、トランス−１，４−ポリイソプレンおよびガッタパーチャからなる群より選ばれる少なくとも１種であることを特徴とする、請求項１に記載の歯科用支台築造用ポスト。
【請求項３】
前記多孔質無機化合物が、カルシウム化合物であることを特徴とする請求項１または２に記載の歯科用支台築造用ポスト。
【請求項４】
請求項１〜３のいずれかに記載の歯科用支台築造用ポストと歯科用根管充填材とから構成される歯科用根管充填用キット。
【発明の詳細な説明】
【技術分野】
【０００１】
本発明は、歯科用支台築造用ポストおよび歯科用根管充填用キットに関する。
【背景技術】
【０００２】
失活歯の歯冠補綴は、多くの場合、歯冠部歯質が欠損していたり、大部分の歯質が非常にもろく欠けやすいため、単に歯冠補綴物を装着すると、容易に脱落することが予想される。このため、「支台築造」という歯質の補強の後に補綴物を装着する治療が行われる。このような支台築造には、歯冠部分に存在しクラウン等の補綴物を保持するコアと、根管部分に位置してコアを歯根に固定させるポストとの２つの部分からなる歯科用支台が使用され、これにより補綴物が歯牙より脱落しにくくなる。
【０００３】
ポストは金属、セラミック、カーボン、レジンまたはこれらの複合材料によって成型されており、通常、レジンセメント、合着セメント等によって根管内に固定される。しかしながら、ポストが埋設される根管は象牙質を切削して形成されるため、健全歯質の切削に過不足が生じる場合があり、切削が過剰な場合、歯根の脆弱化が生じやすく、切削が不足の場合、ポストの適合不良を引き起こすおそれがある。
【０００４】
このような問題を解決すべく、既成ポストを使用せずに、ポストを埋設させる根管を形成した後、印象採取し、根管に適合するよう鋳造されたポストを使用する方法も採用されている。しかしながらこのような方法を採用した場合、上記問題は解決されるが、印象採取および作製したポストの装着と、少なくとも２回の通院が必要となる上、印象採取後も石膏模型作製、ワックスアップ、埋没、鋳造といった煩雑な工程を踏まなければならないなどの問題を抱えている。さらに非特許文献１に記載のように、鋳造ポストなどの金属製ポストを使用すると、残存歯質と金属材料との機械的物性の乖離性が原因となって、歯根破折に至ることが懸念される。その上、これらポストを用いた治療後に根尖部に病巣が発見された場合などの再根管治療は、一般的に困難とされている。
【０００５】
このような状況下、特許文献１にはアクリル系有機マトリックスが含浸されている無機繊維、アクリル系有機マトリックスが含浸されている有機繊維、および金属線からなる芯材を用いたポストが提案されているが、再根管治療時には、該金属線の除去が必要なことや、金属線によるアレルギーを惹起することも懸念され、さらなる改良が求められている。
【非特許文献１】日本歯科評論第６６７号（１９９８年５月１１日発行）、ｐ．６８−７４
【特許文献１】ＷＯ９９／４５８５９号公報
【発明の開示】
【発明が解決しようとする課題】
【０００６】
本発明は、歯根破折を引き起こしにくく、かつ金属アレルギーを惹起せずに失活歯の補綴治療を行うことができるとともに、必要に応じて行われる再根管治療が容易となる、歯科用支台築造用ポストおよび該歯科用支台築造用ポストを含む歯科用根管充填用キットを提供することを課題としている。
【課題を解決するための手段】
【０００７】
発明者らが鋭意検討した結果、歯科用切削器具で切削が容易な材料を芯材とし、該芯材がグラスファイバー繊維で被覆されてなることを特徴とする、歯科用支台築造用ポストにより上記課題を解決できることを見いだし、本発明を完成させるに至った。
【０００８】
すなわち、本発明の歯科用支台築造用ポストは、易切削芯材（Ａ）を、シラン処理したグラスファイバー繊維を編組してチューブ状に成型した被覆材（Ｂ）で被覆されてなり、易切削芯材（Ａ）は、熱可塑性樹脂、熱硬化性樹脂および多孔質無機化合物からなる群より選択される少なくとも１種であり、易切削芯材（Ａ）と被覆材（Ｂ）とからなる構造物に、（メタ）アクリレート化合物と重合開始剤とから構成される有機マトリックス（Ｃ）を含浸させた後、有機マトリックス（Ｃ）を重合させて得られることを特徴としている。
【０００９】
さらに、前記熱可塑性樹脂は、ポリエチレン、ポリプロピレン、ポリスチレン、ポリメチル（メタ）アクリレート、トランス−１，４−ポリイソプレンおよびガッタパーチャからなる群より選ばれる少なくとも１種であってもよい。
【００１０】
また、前記多孔質無機化合物が、カルシウム化合物であってもよい。
本発明の歯科用根管充填用キットは、上記歯科用支台築造用ポストと歯科用根管充填材とから構成される。
【発明の効果】
【００１１】
本発明の歯科用支台築造用ポストおよび歯科用根管充填用キットを用いれば、歯根破折を引き起こしにくくなり、金属アレルギーを惹起せずに失活歯の補綴治療を行うことができ、さらに必要に応じて行われる再根管治療が容易となる。
【発明を実施するための最良の形態】
【００１２】
以下、本発明の歯科用支台築造用ポストおよび歯科用根管充填用キットについて、必要に応じて図面を参照しながら詳述する。また、「（メタ）アクリレート」とは「アクリレート」または「メタアクリレート」を意味する。「（メタ）アクリル酸」、「（メタ）アクリロイル」についても同様である。
【００１３】
＜歯科用支台築造用ポスト＞
本発明の歯科用支台築造用ポストは、易切削芯材（Ａ）を、グラスファイバー繊維からなる被覆材（Ｂ）で被覆されてなることを特徴とする。このような歯科用支台築造用ポストの一態様を図１に示す。
【００１４】
本発明の歯科用支台築造用ポストの曲げ強さは、１００〜１０００ＭＰａ、好ましくは１３８〜８００ＭＰａ、より好ましくは２５０〜６００ＭＰａであり、曲げ弾性率は１０〜６０ＧＰａ、好ましくは１１〜６０ＧＰａ、より好ましくは１２〜５０ＧＰａである。上記範囲外であると、歯根破折または歯頸部破折、あるいは補綴物の脱落または崩壊のおそれがあり、好ましくない。なお、曲げ強さおよび曲げ弾性率は、得られた歯科用支台築造用ポストをＪＩＳ  Ｔ６５１４に記載の曲げ試験機を用いて３点曲げ加重を与えることにより測定した値を意味する。
【００１５】
《易切削芯材（Ａ）》
易切削芯材（Ａ）の形状は、通常円柱状または楕円柱状であり、円柱状であることが望ましく、また、その両端は根管内への挿入を容易にするために円錐形となっていてもよい。図１における易切削芯材（Ａ）の形状は円柱状であり、一方端が円錐形を呈している。
【００１６】
易切削芯材（Ａ）の形状が円柱状である場合、易切削芯材（Ａ）の断面における直径Ｒ1は、通常０．１ｍｍ〜１．５ｍｍ、好ましくは０．２ｍｍ〜０．８ｍｍの長さである。
また、直径Ｒ1は、易切削芯材（Ａ）を後述する被覆材（Ｂ）にて被覆した後の歯科用支
台築造用ポスト断面における直径Ｒ2の長さ１００％に対して、１０〜９０％、好ましく
は２０〜８０％、さらに好ましくは２０〜７０％の長さである。
【００１７】
易切削芯材（Ａ）の形状が楕円柱状である場合、易切削芯材（Ａ）の断面における長軸方向の直径Ｒ1Lは、通常０．１ｍｍ〜１．５ｍｍの長さである。易切削芯材（Ａ）の断面における短軸方向の直径Ｒ1Sは、長軸方向の直径Ｒ1Lの長さ１００％に対し、６０％以上となる長さを有していることが好ましい。上記下限値を下回ると再根管治療の際に切削器具のガイドとなりにくく、上記上限値を上回るとポストの強度が保てないばかりか、根管内に挿入できなくなるおそれがある。
【００１８】
また、易切削芯材（Ａ）の長さＬは適用する根管の大きさに合わせるために変動し得るものであるが、通常１〜５０ｍｍ、好ましくは１〜４０ｍｍであることが好ましい。上記下限値を下回ると根管内への挿入が困難となるおそれがあり、上記上限値を上回ると、根管長よりも長くなるために切断を繰り返す手間が増えるおそれがある。
【００１９】
易切削芯材（Ａ）とは、カーバイドバーなどの歯科用切削器具で切削が可能な硬さを有する材質からなる芯材を意味する。すなわち、易切削芯材（Ａ）は、ブリネル硬度が通常２〜２５、好ましくは５〜１５であるのが好ましい。さらに、ＡＳＴＭ  Ｄ７８５に準拠して測定される歯科用支台築造用ポストのロックウェル硬度が、通常Ｍ３５〜Ｍ１２０、好ましくはＭ３５〜１０５であるのが好ましい。上記下限値を下回ると歯科用支台築造用ポストとしての強度を保持できなくなるおそれがあり、上記上限値を上回ると切削が行いにくくなるおそれがある。このような硬度を有する易切削芯材（Ａ）からなる歯科用支台築造用ポストは、再根管治療時の切削ガイドとして有効である。
【００２０】
このような易切削芯材（Ａ）としては、具体的には、ポリエチレン、ポリプロピレン、ポリブテン、トランス−１，４−ポリイソプレン、ポリスチレン、ポリ（テトラフルオロエチレン）、ポリメチル（メタ）アクリレート、ポリビニルフルオライド、ポリビニリデンジフルオライド、ポリカーボネート、ポリサルホン、ポリエステル、ポリアミド、ガッタパーチャ、エステルガム、パラフィンワックスなどの熱可塑性樹脂；
ポリウレタン、ウレア樹脂、不飽和ポリエステル架橋アクリル樹脂、シリコーン樹脂などの熱硬化性樹脂；
多孔質体を形成することができるリン酸水素カルシウム、リン酸二カルシウム、リン酸三カルシウム、リン酸四カルシウム、ハイドロキシアパタイト、炭酸カルシウム等のカルシウム化合物などの化合物を例示することができる。なかでも、ポリエチレン、ポリプロピレン、ポリスチレン、ポリメチル（メタ）アクリレート、トランス−１，４−ポリイソプレンおよびガッタパーチャが好ましい。これらの化合物は単独で、あるいは２種以上を組み合わせて使用することができる。
【００２１】
易切削芯材（Ａ）には、治療時および治療後の観察を容易にするため、さらにＸ線造影性を有する材料を配合することもできる。具体的には、ヨウ素原子を分子内に含む有機化合物、または金属元素を含有するフィラーをあげることができる。これらは、Ｘ線造影性を有する珪素系の材料と比べて比較的少量の配合率でＸ線造影性を示すので好ましい。より具体的には、アルミニウム、バリウム、ジルコニウム、ストロンチウム、チタン、鉄、銅、コバルトなどの元素を含有するフィラーを挙げることができる。
【００２２】
これらのうち、医療用材料としての好適な特性を有する観点から、バリウム、ジルコニウム、ストロンチウムを含有するフィラーが好ましく使用することができる。また、ジルコニウムを含有するフィラーとしては、酸化ジルコニウム、シリカジルコニウム、シリカアルミニウムジルコニウム、リン酸ジルコニウムなどのフィラーを挙げることができる。これらジルコニウムを含有するフィラーのなかでも、酸化ジルコニウムまたはシリカジルコニウムが好ましい。
【００２３】
《被覆材（Ｂ）》
被覆材（Ｂ）はグラスファイバー繊維からなり、歯科用支台築造用ポストに要求される曲げ強さおよび曲げ弾性などの機械的物性を保持するために用いられる。グラスファイバー繊維としては、具体的には、アルミナ（Ａｌ2Ｏ3）、ジルコニア、カルシウムアルミネート（ＣａＯ−Ａｌ2Ｏ3系）、アルミノシリケート（Ｎａ2Ｏ−Ａｌ2Ｏ3−ＳｉＯ2系）、アルミノボロシリケート（ＳｉＯ2−Ａｌ2Ｏ3−ＣａＯ−Ｂ2Ｏ3系）、バイオグラス（ＳｉＯ2−Ｎａ2Ｏ−ＣａＯ−Ｐ2Ｏ5系）、セラブタール（ＳｉＯ2−ＣａＯ−Ｎａ2Ｏ−Ｐ2Ｏ5−Ｋ2Ｏ−ＭｇＯ系）、ＣＰＳＡガラス（ＣａＯ−Ｐ2Ｏ5−ＳｉＯ2−Ａｌ2Ｏ3系）、
マイカ系結晶ガラス（ＳｉＯ2−Ｂ2Ｏ3−Ａｌ2Ｏ3−ＭｇＯ−Ｋ2Ｏ−Ｆ系）、Ａ−Ｗ結晶化ガラス（ＳｉＯ2−ＣａＯ−ＭｇＯ−Ｐ2Ｏ5系）、β−Ｃａ（ＰＯ4）2系結晶化ガラス
（ＣａＯ−Ｐ2Ｏ5系）などを挙げることができる。これらのうち、アルミノシリケート、アルミノボロシリケート、ＣＰＳＡガラスが好ましい。
【００２４】
また、グラスファイバー繊維の直径である繊維径は、通常１〜３０μｍ、好ましくは３〜１５μｍ、より好ましくは５〜１３μｍである。上記下限値を下回ると曲げ強度および曲げ弾性を低下させるおそれがあり、上記上限値を上回ると繊維が折れやすく、結果として曲げ弾性を低下させる場合がある。
【００２５】
このようなグラスファイバー繊維は、単独であるいは２種以上の材質および繊維径を選択し、組み合わせて使用することもできる。グラスファイバー繊維は、歯科用支台築造用ポストの長軸方向における一方の端部から他方の端部へ走向していることが好ましいが、斜行または蛇行していてもよい。ポストの強度をより向上させる観点から、隣接する繊維間等にて、撚糸あるいは交差させた糸にし、さらに編組して易切削芯材（Ａ）を被覆し使用するのがより好ましい。この場合における自動検撚機または解撚法で測定した撚数は、通常０．５〜１０回／２５ｍｍ、好ましくは１〜５回／２５ｍｍであり、編組する場合の目付は、通常１００〜６００ｇ／ｍ2、好ましくは１５０〜５５０ｇ／ｍ2、さらに好ましくは２００〜５００ｇ／ｍ2である。上記上限値を上回ると、ポストの機械的強度が歯質
の機械的強度を上回って、歯根破折を引き起こすおそれがある。また、上記下限値を下回ると、機械的物性の低下を引き起こして、歯頸部での破折を引き起こすおそれが生じる。なお、前記目付は平面に切り開いた際の面積を元に算出するものとする。
【００２６】
なお、グラスファイバー繊維よるなる被覆材（Ｂ）は、ガラス短繊維より構成されたものであったり、交絡等されていないバラバラのガラス繊維が易切削芯材（Ａ）に付着したり、後述の有機マトリックス（Ｃ）等により結着されたコンポジット形態であったりしてもよい。しかしながら、通常は、本ポストの長軸程度の長さを有するガラス長繊維より構成されていることが好ましく、または、易切削芯材（Ａ）および有機マトリックス（Ｃ）が存在しなくても被覆材（Ｂ）のみで一体性が保持される程度に交絡または編組などによって形成されていることが好ましい。これにより、被覆材（Ｂ）に充分な曲げ強度および曲げ弾性率を付与することができ、製造も容易であり、取り扱い性も良好となる。
【００２７】
本発明の歯科用支台築造用ポストで使用される被覆材（Ｂ）の使用量は、歯科用支台築造用ポストの合計の容積１００ｖｏｌ％中、５〜９５ｖｏｌ％、好ましくは２０〜８０ｖｏｌ％の容積率となる量である。易切削芯材（Ａ）に被覆材（Ｂ）を被覆した後の断面における被覆材（Ｂ）の外径は、その形状が円柱状の場合、通常０．２ｍｍ〜２．１ｍｍ、好ましくは０．５〜１．９ｍｍであり、楕円柱状の場合、上記断面の長軸が通常０．２ｍｍ〜２．１ｍｍ、好ましくは０．５〜１．９ｍｍである。上記範囲内であると、歯科用支台としての機械的・物理的物性を確保することができるが、上記下限値を下回ると、再根管治療の際に切削器具のガイドとなりにくく、上記上限値を上回ると、ポストの強度が保てないばかりか、根管内に挿入できないおそれがある。
【００２８】
なお、容積率は、得られた歯科用支台築造用ポストを長軸に対して垂直に切断し、その断面を電子顕微鏡等にて観察することにより、測定することができる。
一方、被覆材（Ｂ）の内径は、通常０．１ｍｍ〜１．５ｍｍ、好ましくは０．２〜０．８ｍｍであり、易切削芯材（Ａ）の直径に対する比（（Ｂ）の内径／（Ａ）の直径）において、１〜２０、好ましくは１〜１９、より好ましくは１〜１０、さらに好ましくは１〜１．５、最も好ましくは１である。前記上限値を上回るとポストの機械的強度が歯質の機械的強度を上回るおそれがあり、好ましくない。
【００２９】
また、易切削芯材（Ａ）と被覆材（Ｂ）とからなる歯科用支台築造用ポストの長さは、通常１〜５０ｍｍ、好ましくは１〜４０ｍｍであり、易切削芯材（Ａ）はポストの長さ方向に貫通していることが好ましい。本発明の歯科用支台築造用ポストは通常、治療される歯牙に合わせてその長さを適宜設定することができ、埋設後、必要な時期に余剰部分を切断させる。治療に必要な長さよりも長くすることにより、治療の作業性を向上させることができるが、上記下限値を下回ると、根管内への挿入が困難となるおそれがあり、上記上限値を上回ると、根管長よりも著しく大きいため、切断を繰り返す手間を増やすおそれがある。
【００３０】
なお、易切削芯材（Ａ）に被覆された後の被覆材（Ｂ）は、他の材料との明確な境界面形成する必要はない。すなわち、たとえば、被覆材（Ｂ）から他の繊維の集積体にかけて、被覆材（Ｂ）が徐々に密から疎に分布しているような形態であってもよい。このような場合、本発明の歯科用支台築造用ポストの半径（直径Ｒ2×１／２）をＲ、中心を原点０、放射方向をｒ軸としたときに、ｒ＝０〜Ｒ／２の領域（Ｉｎ）はｒ＝Ｒ／２〜Ｒの領域（Ｅｘ）よりもグラスファイバーの平均体積含有率が低いのが好ましく、その比（Ｉｎの平均体積含有率／Ｅｘの平均体積含有率）は、通常０．５以下、好ましくは０．３以下、より好ましくは０．１５以下である。または、ｖｏｌ％表記におけるその差（Ｅｘの平均体積含有率−Ｉｎの平均体積含有率）は、通常５０ｖｏｌ％、好ましくは７０ｖｏｌ％、より好ましくは８５ｖｏｌ％以上である。なお、Ｉｎの平均体積含有率／Ｅｘの平均体積含有率、およびＥｘの平均体積含有率−Ｉｎの平均体積含有率の上記条件を同時に満たしていてもよい。Ｒが上記範囲内であると、易切削芯材芯材（Ａ）部分の歯科用切削器具による切削が容易となり、かつ不用意に健全歯質を切削しないためのガイドとすることができる。
【００３１】
《有機マトリックス（Ｃ）》
易切削芯材（Ａ）および／または被覆材（Ｂ）は、機械的強度を増すために、さらに有機マトリックス（Ｃ）を含浸していてもよい。有機マトリックス（Ｃ）を含浸させる方法として、たとえば、被覆材（Ｂ）をあらかじめ有機マトリックス（Ｃ）で被覆する方法、または易切削芯材（Ａ）と被覆材（Ｂ）とからなる構造物に有機マトリックス（Ｃ）を１．３ｋＰａ以下の減圧条件下にて浸漬させる方法などを例示することができる。
【００３２】
有機マトリックス（Ｃ）は、（メタ）アクリレート化合物（Ｃｍ）と、重合開始剤（Ｃｉ）とから構成されてなり、後述の通り、これらから重合物が形成される。本発明の歯科用支台築造用ポストは、有機マトリックス（Ｃ）を易切削芯材（Ａ）および／または被覆材（Ｂ）に含浸させた後、有機マトリックス（Ｃ）を重合させておくことが望ましい。これにより、得られる歯科用支台築造用ポストのべたつきが少なくなり、取り扱いが容易となるとともに、根管内での有機マトリックス（Ｃ）の未重合を防ぎ、より強固な歯科用支台築造用ポストを得ることができる。
【００３３】
本発明の歯科用支台築造用ポストで使用される有機マトリックス（Ｃ）の使用量は、歯科用支台築造用ポストの合計の容積１００ｖｏｌ％中、５〜９５ｖｏｌ％、好ましくは２０〜８０ｖｏｌ％の容積率となる量である。また、歯科用支台築造用ポストの合計重量１００重量％中、１０〜６０重量％、好ましくは１５〜５０重量％の量で使用される。上記上限値を超えると、歯科用支台としての機械的・物理的物性を得ることができなくなるおそれがある。上記容積率は、得られた歯科用支台築造用ポストを長軸に対して垂直に切断し、その断面を電子顕微鏡等にて観察することにより、算出することができる。
【００３４】
なお、図１のＸ−Ｘ線での断面図である図２には、本発明の歯科用支台築造用ポストにおける有機マトリックス（Ｃ）（４ａ〜４ｄ）が示されている。すなわち、易切削芯材（Ａ）２が多孔性の場合は、その孔に有機マトリックス（Ｃ）４ａが含浸されていてもよく、被覆材（Ｂ）３の繊維間隙に有機マトリックス（Ｃ）４ｃが含浸されていてもよい。また、有機マトリックス（Ｃ）４ｂが易切削芯材（Ａ）２と被覆材（Ｂ）３の間に層状に形成されていたり、有機マトリックス（Ｃ）４ｄが被覆材（Ｂ）３の外側表面に形成されていてもよい。また、有機マトリックス（Ｃ）が含浸された被覆材（Ｂ）が長繊維または短繊維となって易切削芯材（Ａ）を被覆していたりしてもよい。
【００３５】
本発明に用いられる（メタ）アクリレート化合物（Ｃｍ）は、単官能（メタ）アクリレート化合物と多官能（メタ）アクリレート化合物とに大別される。
単官能（メタ）アクリレート化合物の具体例としては、
メチル（メタ）アクリレート、エチル（メタ）アクリレート、プロピル（メタ）アクリレート、ブチル（メタ）アクリレート、ヘキシル（メタ）アクリレート、ドデシル（メタ）アクリレート、シクロヘキシル（メタ）アクリレート等の（シクロ）アルキル（メタ）アクリレート類；
２−ハイドロキシエチル（メタ）アクリレート、３−ハイドロキシプロピル（メタ）アクリレート、４−ハイドロキシブチル（メタ）アクリレート等のハイドロキシアルキル（メタ）アクリレート類；
アセトアセトキシエチル（メタ）アクリレート；
１，２−または２，３−ジハイドロキシプロピル（メタ）アクリレート、エリスリトールモノ（メタ）アクリレート等の（ポリハイドロキシ）アルキル（メタ）アクリレート類；ジエチレングリコールモノ（メタ）アクリレート、トリエチレングリコールモノ（メタ）アクリレート、ポリエチレングリコールモノ（メタ）アクリレート、ポリプロピレングリコールモノ（メタ）アクリレート等のポリアルキレングリコールモノ（メタ）アクリレート類；
エチレングリコールモノメチルエーテル（メタ）アクリレート、エチレングリコールモノエチルエーテル（メタ）アクリレート、ジエチレングリコールモノメチルエーテル（メタ）アクリレート、ジエチレングリコールモノエチルエーテル（メタ）アクリレート、プロピレングリコールモノメチルエーテル（メタ）アクリレート等のポリアルキレングリコールモノアルキルエーテル（メタ）アクリレート類；
（テトラハイドロフラン−２−イル）（メタ）アクリレートなどの複素環を有する（メタ）アクリレート類；
パーフルオロオクチル（メタ）アクリレート、ヘキサフルオロブチル（メタ）アクリレート等のハロゲン化アルキル（メタ）アクリレート類が挙げられる。
【００３６】
多官能（メタ）アクリレート化合物の具体例としては、
エチレングリコールジ（メタ）アクリレート、ジエチレングリコールジ（メタ）アクリレート、トリエチレングリコールジ（メタ）アクリレートなどのポリ（オキシアルキレン）ジ（メタ）アクリレート類；
グリセロールジ（メタ）アクリレート、トリメチロールプロパンジ（メタ）アクリレート、メソ−エリスリトールジ（メタ）アクリレートまたはトリ（メタ）アクリレート、ペンタントリオールジ（メタ）アクリレート、テトラメチロールメタンジ（メタ）アクリレートまたはトリ（メタ）アクリレート、ヘキサントリオールのジ（メタ）アクリレート、ヘキサンテトラオールのジ（メタ）アクリレートまたはトリ（メタ）アクリレート等のアルカンポリオールのジ（メタ）アクリレートまたはトリ（メタ）アクリレート類；
下記式（１）で示される多官能（メタ）アクリレート；
【００３７】
【化１】
0005479674.tif 000002
【００３８】
（式（１）中、Ｒ1は少なくとも１個の芳香族環を有し、かつ分子中に酸素原子または
硫黄原子を有していてもよい２価の芳香族残基あるいはシクロアルキル残基であり、好ましくは下記式（２）から選択されるいずれかを示し、Ｒ2およびＲ3は互いに独立して水素原子またはメチル基を示し、ｊおよびｋは正の整数を示す。）；
【００３９】
【化２】
0005479674.tif 000003
【００４０】
下記式（３）で示される脂肪族、脂環族または芳香族エポキシジ（メタ）アクリレート;
【００４１】
【化３】
0005479674.tif 000004
【００４２】
（式（３）中、Ｒ4は少なくとも１個の芳香族環を有しかつ分子中に酸素原子または硫
黄原子を有していてもよい２価の芳香族残基あるいはシクロアルキル残基であり、好ましくは下記式（４）から選択されるいずれかを示し、Ｒ5およびＲ6は互いに独立して水素原子またはメチル基を示し、ｌは正の整数を示す。）；
【００４３】
【化４】
0005479674.tif 000005
【００４４】
下記式（５）で表される分子内にウレタン結合を有する多官能（メタ）アクリレート；
【００４５】
【化５】
0005479674.tif 000006
【００４６】
（式（５）中、Ｒ7は少なくとも１個の芳香族環を有しかつ分子中に酸素原子または硫
黄原子を有していてもよい２価の芳香族残基あるいはシクロアルキル残基であり、好ましくは上記式（４）から選択されるいずれかを示し、Ｒ8およびＲ9は互いに独立して水素原子またはメチル基を示す。）などを挙げることができる。
【００４７】
これら化合物は、単独であるいは２種以上を組み合わせて使用することができる。
（メタ）アクリレート化合物（Ｃｍ）成分の配合量は、有機マトリックス（Ｃ）１００重量％中、９５〜９９．９７重量％、好ましくは９７〜９９．９５重量％、より好ましくは９８〜９９．９重量％の量である。
【００４８】
重合開始剤（Ｃｉ）としては、具体的には、有機過酸化物、無機過酸化物、α−ジケトン化合物、ホスフィンオキサイド、有機アミン化合物、有機スルホン酸、有機スルフィン酸、無機硫黄化合物、有機リン化合物およびバルビツール酸類を挙げることができる。これらは単独であるいは２種以上を組み合わせて使用することができる。
【００４９】
これらの重合開始剤（Ｃｉ）は、便宜的に常温化学重合開始剤と光重合開始剤とに分類することができる。
常温重合開始剤としては、具体的には、ジアセチルパーオキサイド、ジプロピルパーオキサイド、ジブチルパーオキサイド、ジカプリルパーオキサイド、ジラウリルパーオキサイド、ベンゾイルパーオキサイド、ｐ，ｐ’−ジクロルベンゾイルパーオキサイド、ｐ，ｐ’−ジメトキシベンゾイルパーオキサイド、ｐ，ｐ’−ジメチルベンゾイルパーオキサイドおよびｐ，ｐ’−ジニトロジベンゾイルパーオキサイドなどの有機過酸化物類；
過硫酸アンモニウム、塩素酸カリウム、臭素酸カリウムおよび過リン酸カリウムなどの無機過酸化物類などを挙げることができる。
【００５０】
光重合開始剤としては、具体的には、４，４−ジクロロベンジル、ジアセチル、ｄｌ−カンファーキノン等のα−ジケトン類；
アセトフェノン、２，２−ジメトキシ−２−フェニルアセトフェノン、２，２−ジエトキシ−２−フェニルアセトフェノン、１，１−ジクロロアセトフェノン、２−メチル−１−［４−（メチルチオ）フェニル］−２−モルフォリノ−プロパン−１−オン、２−ベンジル−２−ジメチルアミノ−１−（４−モルフォリノフェニル）−ブタン−１−オンなどのアセトフェノン類；
ベンゾイン、ベンゾインメチルエーテル、ベンゾインエチルエーテルなどのベンゾイン・ベンゾインアルキルエーテル類；
２−メチルアントラキノン、２−エチルアントラキノン、２−ｔ−ブチルアントラキノン、１−クロロアントラキノン、２−アミルアントラキノンなどのアントラキノン類；
ベンゾフェノン等のベンゾフェノン類；
トリメチルベンゾイルジフェニルホスフィンオキサイド等のホスフィンオキサイド類などを挙げることができる。
【００５１】
重合開始剤（Ｃｉ）成分の配合量は、有機マトリックス（Ｃ）１００重量％中、０．０３〜５重量％、好ましくは０．０５〜３重量％、より好ましくは０．１〜２重量％の量である。上記下限値を下回ると、（Ｃｍ）成分を硬化させることができなかったり、硬化に要する時間が著しく長くなったりして操作に影響を与えるおそれがあり、また、上記上限値を上回ると、取扱中に（メタ）アクリレート化合物（Ｃｍ）成分が単独で硬化し、上述の易切削芯材（Ａ）および被覆材（Ｂ）と一体とならないおそれがある。
【００５２】
さらに本発明の歯科用支台築造用ポストにおける有機マトリックス（Ｃ）において、重合開始剤（Ｃｉ）の助剤として、必要に応じて還元性化合物（Ｃｒ）を併用することがで
きる。本発明に用いられる還元性化合物（Ｃｒ）としては、無機化合物と有機化合物とに大別される。
【００５３】
無機化合物としては、亜硫酸、メタ亜硫酸、メタ重亜硫酸、ピロ亜硫酸、チオ硫酸、亜ジチオン酸、ジチオン酸、次亜硫酸、ヒドロ亜硫酸およびこれらの塩類が挙げることができる。これらの中でも、亜硫酸塩が好ましく用いることができ、このような亜硫酸塩としては、具体的には、亜硫酸ナトリウム、亜硫酸カリウム、亜硫酸水素ナトリウム、亜硫酸水素カリウムを好ましく例示することができる。
【００５４】
また、有機還元性化合物としては、ベンゼンスルフィン酸、ｏ−またはｐ−トルエンスルフィン酸、エチルベンゼンスルフィン酸、デシルベンゼンスルフィン酸、ドデシルベンゼンスルフィン酸、クロルベンゼンスルフィン酸などの芳香族スルフィン酸またはその塩類；
Ｎ，Ｎ−ジメチルアニリン、Ｎ，Ｎ−ジメチル−ｐ−トルイジン、Ｎ，Ｎ−ジエチル−ｐ−トルイジン、Ｎ，Ｎ−ジハイドロキシメチル−ｐ−トルイジン、Ｎ，Ｎ−ジメチル−ｐ−ｔ−ブチルアニリン、Ｎ，Ｎ−ジメチルアニリジン、Ｎ，Ｎ−ジメチル−ｐ−クロルアニリンなどのほか、下記一般式（６）
【００５５】
【化６】
0005479674.tif 000007
【００５６】
（式（６）中、Ｒ10およびＲ11は互いに独立して水素原子あるいは官能基もしくは置換基を有していてもよいアルキル基であり、Ｒ12は水素原子または金属原子である。）;
および／または下記一般式（７）
【００５７】
【化７】
0005479674.tif 000008
【００５８】
（式（７）中、Ｒ13およびＲ14は互いに独立に水素原子またはアルキル基であり、Ｒ15は水素原子あるいは官能基もしくは置換基を有していてもよいアルキル基またはアルコキシル基である。）を挙げることができる。
【００５９】
上記式（６）に表される具体的な化合物としては、Ｎ−フェニルグリシン、Ｎ−トリルグリシン、Ｎ−（３−（メタ）アクリロイルオキシ−２−ハイドロキシプロピル）−Ｎ−フェニルグリシンおよび／またはこれらの塩を挙げることができる。これらの中でも、Ｎ−フェニルグリシン、および／またはその塩が好ましい。
【００６０】
また、上記式（７）に表される具体的な化合物としては、Ｎ，Ｎ−ジメチルアミノ安息香酸およびそのアルキルエステル、Ｎ，Ｎ−ジエチルアミノ安息香酸およびそのアルキル
エステルのほか、Ｎ，Ｎ−ジプロピルアミノ安息香酸およびそのアルキルエステル、Ｎ−イソプロピルアミノ安息香酸およびそのアルキルエステル、Ｎ−イソプロピル−Ｎ−メチルアミノ安息香酸およびそのアルキルエステルなどで代表される脂肪族アルキルアミノ安息香酸およびそのアルキルエステル類；
Ｎ，Ｎ−ジメチルアミノベンズアルデハイド、Ｎ，Ｎ−ジエチルアミノベンズアルデハイド、Ｎ，Ｎ−ジプロピルアミノベンズアルデハイド、Ｎ−イソプロピル−Ｎ−メチルアミノベンズアルデハイドなどで代表される脂肪族アルキルアミノベンズアルデハイド類；
Ｎ，Ｎ−ジメチルアミノアセチルベンゼン、Ｎ，Ｎ−ジエチルアミノアセチルベンゼン、Ｎ，Ｎ−ジプロピルアミノアセチルベンゼン、Ｎ−イソプロピルアミノアセチルベンゼン、Ｎ−イソプロピル−Ｎ−メチルアミノアセチルベンゼンなどで代表される脂肪族アルキルアミノアセチルベンゼンおよび脂肪族アルキルアミノアシルベンゼン類などを挙げることができる。
【００６１】
これらの還元性化合物（Ｃｒ）は、単独であるいは２種以上組み合わせて使用することができる。
還元性化合物（Ｃｒ）成分の使用量は、還元性化合物（Ｃｒ）を含む有機マトリックス（Ｃ）１００重量％中、０．０３〜５重量％、好ましくは０．０５〜３重量％、さらに好ましくは０．１〜２重量％の量である。上記下限値を下回ると、配合の効果を発現できないおそれがあり、また、上記上限値を上回ると、取扱中に（メタ）アクリレート化合物（Ｃｍ）成分が単独で硬化し、上述の易切削芯材（Ａ）および被覆材（Ｂ）と一体とならなくなるおそれがある。なお、（Ｃｒ）成分を使用する場合、（Ｃｍ）および（Ｃｉ）の使用量はそれぞれ、（Ｃｒ）成分を含む有機マトリックス（Ｃ）１００重量％中、（Ｃｍ）が９４．９７〜９９．９４重量％、好ましくは９６．９５〜９９．８重量％、より好ましくは９７．９〜９９．４重量％、（Ｃｉ）が０．０３〜５重量％、好ましくは０．０５〜３重量％、より好ましくは０．１〜２重量％の範囲である。
【００６２】
なお、有機マトリックス（Ｃ）をあらかじめ硬化させた場合には、図２に示すように、易切削芯材（Ａ）に含浸（４ａ）されていたり、易切削芯材（Ａ）と被覆材（Ｂ）の間に存在（４ｂ）していたりする有機マトリックス（Ｃ）は、易切削芯材（Ａ）と一体となり、全体として易切削芯材（Ａ）を形成することとなる。ただし、硬化した有機マトリックス（Ｃ）であっても、被覆材（Ｂ）の繊維間隙に含浸されていたり（４ｃ）、被覆材（Ｂ）の外側表面に形成されていたり（４ｄ）する場合には、易切削芯材（Ａ）と有機マトリックス（Ｃ）とを識別することが可能である。また、易切削芯材（Ａ）と有機マトリックス（Ｃ）との硬化物が実質上同じ素材または組成からなるものであることも、何ら排除されるべきものではない。
【００６３】
＜歯科用支台築造用ポストの製造方法＞
本発明の歯科用支台築造用ポストの製造方法は、特に限定されず、公知の方法を採用することができる。たとえば、グラスファイバーを撚糸し、編組してチューブ状に成型した被覆材（Ｂ）の中心空洞部に、易切削芯材（Ａ）を挿入した上で、このチューブを延伸加工し、成型する方法を例示することができる。
【００６４】
＜歯科用根管充填用キット＞
本発明における歯科用根管充填用キットは、易切削芯材（Ａ）、被覆材（Ｂ）、および必要に応じて有機マトリックス（Ｃ）を含浸させてなる上述の歯科用支台築造用ポスト（Ｉ）と充填材（ＩＩ）とから構成される。
【００６５】
《充填材（ＩＩ）》
充填材（ＩＩ）は、一般に歯科用コンポジットレジンとして使用される充填材を用いることができ、樹脂成分（Ｄ）と重合開始剤（Ｅ）とフィラー（Ｆ）（以下、（Ｄ）成分、
（Ｅ）成分、（Ｆ）成分ともいう）を配合する。
【００６６】
特に本発明では、樹脂成分（Ｄ）として、上述の歯科用支台築造用ポストを構成する有機マトリックス（Ｃｍ）と同一または類似したモノマー組成を有する成分を使用することが好ましい。このような樹脂成分を選択することにより、歯科用支台築造用ポスト（Ｉ）と充填材（ＩＩ）との間に空隙なく樹脂を形成させることが可能となり、支台に必要な強度を保持させることができる。
【００６７】
さらに樹脂成分（Ｄ）として、所望により、
１２−（メタ）アクリロイルオキシドデシルピリジニウムブロマイド、ベンジルビス［（メタ）アクリロイルオキシエチル］ドデシルアンモニウムクロライド、Ｎ，Ｎ，Ｎ−トリス［（メタ）アクリロイルオキシエチル］ドデシルアンモニウムクロライド、ポリエチレングリコールモノ（メタ）アクリレートに１０−ウンデセニルアルコールがエーテル付加した化合物などの抗菌性を有する化合物類；
（メタ）アクリル酸、マレイン酸、１１−（メタ）アクリロイルオキシ−１，１−ウンデカンジカルボン酸、４−（２−（メタ）アクリロイルオキシエチル）トリメリット酸、２−（メタ）アクリロイルオキシエチルアシドホスフェート、２−スルホエチル（メタ）アクリレート、２−または１−スルホ−１−または２−プロピル（メタ）アクリレート、１−または３−スルホ−２−ブチル（メタ）アクリレート、１−または２−メチル−２−スルホプロピル（メタ）アクリレート等の酸性基を含有する（メタ）アクリレート類；
３−（トリメトキシシリル）プロピル（メタ）アクリレートなどの（メタ）アクリロイルオキシアルキル基を有するシラン化合物類；
４−スチレンスルホン酸等の酸性基を含有するビニル化合物類；
メチル（メタ）アクリルアミド、２，３−ジハイドロキシプロピル（メタ）アクリルアミド、１，１−ジメチル−２−スルホエチル（メタ）アクリルアミド、２−（メタ）アクリルアミド−２−メチルプロパンスルホン酸等の上記（メタ）アクリレートに代えて（メタ）アクリルアミドである化合物類を配合してもよい。
【００６８】
本発明の歯科用根管充填用キットに使用される充填材（ＩＩ）における樹脂成分（Ｄ）の配合量は、充填材（ＩＩ）の全量１００重量％中、５．９７〜９４．９７重量％、好ましくは８．９５〜７９．９５重量％、より好ましくは１１．９〜５９．９重量％の量である。上記上限値を超えると、充填材の機械的強度が残存歯質の機械的強度を上回り、歯根破折を引き起こすおそれがあり、上記下限値を下回ると、充填材の機械的強度と残存歯質の機械的強度とのバランスを良好に保持することができないおそれがある。
【００６９】
本発明の歯科用根管充填用キットに使用される充填材（ＩＩ）における重合開始剤（Ｅ）は、上述の重合開始剤（Ｃｉ）と同様の化合物を使用することができる。
本発明の歯科用根管充填用キットに使用される充填材（ＩＩ）における重合開始剤（Ｅ）の配合量は、充填材（ＩＩ）の全量１００重量％中、０．０３〜５重量％、好ましくは０．０５〜３重量％、より好ましくは０．１〜２重量％の量である。上記上限値を上回ると、保存期間中に、または根管内へ充填している最中に充填材（ＩＩ）が硬化するおそれがあり、上記下限値を下回ると、根管内において充填材が硬化しないおそれがある。
【００７０】
充填材（ＩＩ）には、さらに粘度調節のためにフィラー（Ｆ）を使用する。（Ｆ）成分としては、有機フィラー（Ｆ１）、無機フィラー（Ｆ２）および有機無機複合化フィラー（Ｆ３）を挙げることができる。
【００７１】
有機フィラー（Ｆ１）の例としては、ポリエチレングリコール、ポリプロピレングルコール、ポリビニルアルコールなどのほか、ポリ（メチル（メタ）アクリレート）、ポリ（プロピル（メタ）アクリレート）など、（Ｃｍ）列挙したモノマーの単体あるいは共重合体を挙げることができる。
【００７２】
無機フィラー（Ｆ２）の具体例としては、ジルコニウム酸化物、ビスマス酸化物、チタン酸化物、酸化亜鉛および酸化アルミニウム粒子などの金属酸化物粉末、シリカ、炭酸ビスマス、リン酸ジルコニウム、硫酸バリウム、水酸化アルミニウムあるいは、ＣａＨＰＯ4、Ｃａ3（ＰＯ4）2、Ｃａ5（ＰＯ4）3ＯＨ、Ｃａ4Ｏ（ＰＯ4）2、Ｃａ8Ｈ2（ＰＯ4）6、Ｃａ10（ＰＯ4）6（ＯＨ）2、ＣａＰ4Ｏ11、Ｃａ（ＰＯ3）2、Ｃａ2Ｐ2Ｏ7、Ｃａ（Ｈ2ＰＯ4）2、Ｃａ（Ｈ2ＰＯ4）2、ＣａＯ、Ｃａ（ＯＨ）2、ＣａＨＣＯ3、ＣａＣＯ3、ＣａＣｌ2などの無機カルシウム塩、さらには、４−（２−（メタ）アクリロイルオキシエチル
）トリメリット酸カルシウムや４−スチレンスルホン酸など、有機酸のカルシウム塩などの金属塩粉末、シリカガラス、アルミニウム含有ガラス、バリウム含有ガラス、ストロンチウム含有ガラスおよびジルコニウムシリケートガラスなどのガラスフィラー、銀徐放性を有するフィラー、フッ素徐放性を有するフィラーなどをあげることができる。また、樹脂成分（Ｄ）への分散性を向上させるために、これら無機フィラー（Ｆ２）に、従来公知の方法によりシラン処理、ポリマーコートなどの表面処理を施して使用してもよい。
【００７３】
有機無機複合化フィラー（Ｆ３）の例としては、トリメチロールプロパンメタアクリレートとシリカフィラーを混和、重合させた後に粉砕したものなどが挙げられる。
これらのフィラー（Ｆ）は、単独であるいは２種以上を組み合わせて使用することができる。
【００７４】
フィラー（Ｆ）は、粒子径が小さいほど少量の添加で粘度の調整が可能になるが、そのほかに充填材（ＩＩ）の塗布感や塗布時の伸びなどの調整も可能となり、平均粒子径が、通常５ｎｍ〜５０μｍ、好ましくは５ｎｍ〜２０μｍであるフィラー（Ｆ）が好ましい。
【００７５】
充填材（ＩＩ）におけるフィラー（Ｆ）の配合量は、フィラー（Ｆ）を含む充填材（ＩＩ）の全量１００重量％中、５〜９４重量％、好ましくは２０〜９１重量％、より好ましくは４０〜８８重量％の量である。上記下限値を下回ると、適用時の粘度が著しく低くなったり、硬化後の組成物の除去が難しくなり、上記上限値を上回ると、適用時の粘度が著しく高くなるおそれがある。
【００７６】
充填材（ＩＩ）には、必要に応じて、さらに硬化助剤（Ｇ）を配合することができる。硬化助剤（Ｇ）としては、上述の還元性化合物（Ｃｒ）と同様の化合物を挙げることができる。
【００７７】
充填材（ＩＩ）における硬化助剤（Ｇ）の配合量は、硬化助剤（Ｇ）を含む充填材（ＩＩ）の全量１００重量％中、０．０３〜５重量％、好ましくは０．０５〜３重量％、より好ましくは０．１〜２重量％の量である。上記上限値を上回ると保存期間中に、または根管内へ充填している最中に充填材（ＩＩ）が硬化するおそれがあり、上記下限値を下回ると、配合の効果を発現できないおそれがある。なお、充填材（ＩＩ）において（Ｇ）成分を配合させる場合、（Ｄ）成分、（Ｅ）成分および（Ｆ）成分の各々の使用量は、（Ｇ）成分を含む充填材（ＩＩ）の全量１００重量％中、（Ｄ）が５．９７〜９４．９４重量％、好ましくは８．９５〜７９．９重量％、より好ましくは１１．９〜５９．８重量％の範囲、（Ｅ）成分が０．０３〜５重量％、好ましくは０．０５〜３重量％、より好ましくは０．１〜２重量％の範囲、（Ｆ）成分が５〜９３．９７重量％、好ましく２０〜９０．９５重量％、より好ましくは４０〜８７．９重量％の範囲である。
【００７８】
本発明の歯科用根管充填用キットに使用される充填材（ＩＩ）には、本発明の効果を損なわない限りにおいて、さらに、
４−メトキシフェノール、２，６−ジ−ｔ−ブチル−４−メチルフェノールなどの重合禁
止剤；
ポリエチレン、ポリプロピレン等のポリマー；
雲母チタン、酸化チタン、オキシ塩化ビスマス、合成金雲母、マイカ、酸化鉄などの無機顔料；
青色１号、青色４０４号、赤色１０６号、赤色２０１号、赤色２２０号、赤色２２５号、赤色２２６号、赤色２２７号、黄色４号、グンジョウ、コンジョウなどの口腔内での組成物の識別を容易にするための着色料；
塩化マグネシウム、酢酸マグネシウム、硫酸マグネシウム、炭酸マグネシウム、硫酸バリウム等の金属塩などを添加してもよい。
【００７９】
本発明の歯科用根管充填用キットを用いて形成される複合体は、歯質と同程度の機械的物性を有していることが望ましい。
歯質、特に本発明の歯科用根管充填用キットにおける充填材（ＩＩ）が接触する象牙質の曲げ強さは、通常１３８〜２７０ＭＰａであり、また曲げ弾性率は通常１２〜１９ＭＰａであることが知られている（例えば、「歯科材料・器械」、１４（６）、ｐ５５５〜５６２参照）。したがって、本発明の歯科用根管充填用キットを用いて形成される複合体の曲げ弾性率は、１２〜１９ＭＰａであることが望ましい。上記下限値を下回ると、歯頸部での破折、または補綴物の脱落が生じるおそれがあり、また、上記上限値を上回ると、応力集中により歯根破折を引き起こすおそれがある。
【００８０】
本発明の歯科用根管治療用キットにおける充填材（ＩＩ）の使用形態としては、好ましくは、次の（１）〜（８）の使用形態を挙げることができる。
具体的には、まず、歯牙の根管拡大と消毒を行った後に、
（１）（Ｄ）成分と、（Ｅ）成分と、（Ｆ）成分と歯科用支台築造用ポスト（Ｉ）とをそれぞれ分けて保存し、別に用意された歯科用接着材を根管内に塗布して重合させた後、各成分を適量ずつ取り出し、混合したペーストを根管内に填入した後、歯科用支台築造用ポスト（Ｉ）をこの根管内にさらに挿入し、硬化させる方法；
（２）（Ｄ）成分が充填されたボトルａと、（Ｅ）成分と（Ｆ）成分とが充填されたボトルｂと、歯科用支台築造用ポスト（Ｉ）とに分けて保存し、別に用意された歯科用接着材を根管内に塗布して重合させた後、ボトルａとボトルｂとから適量ずつ取り出し、混合したペーストを根管内に填入した後、歯科用支台築造用ポスト（Ｉ）をこの根管内にさらに挿入し、硬化させる方法；
（３）（Ｄ）成分と（Ｅ）成分とのうち、光重合開始剤より選択される成分と（Ｆ）成分とを混合し、保存されたシリンジと歯科用支台築造用ポスト（Ｉ）とに分けて保存し、別に用意された歯科用接着材を根管内に塗布して重合させた後、シリンジより根管内に填入した充填材を填入後、歯科用支台築造用ポスト（Ｉ）をこの根管内にさらに挿入し、硬化させる方法；
（４）（Ｄ）成分と（Ｅ）成分とを混合して保存したシリンジａと、（Ｄ）成分と（Ｆ）成分とを混合して保存したシリンジｂとの２筒式ミックスシリンジと、歯科用支台築造用ポスト（Ｉ）とに分けて保存し、別に用意された歯科用接着材を根管内に塗布して重合させた後、シリンジより根管内に填入した充填材を填入後、歯科用支台築造用ポスト（Ｉ）をこの根管内にさらに挿入し、硬化させる方法；
（５）（Ｄ）成分と、（Ｅ）成分と、（Ｆ）成分と歯科用支台築造用ポスト（Ｉ）とをそれぞれ分けて保存し、通法に従い根管部分の印象を採取し、作業模型を作製した後、作業模型にシリコーン系等の分離材を塗布し、各成分を適量ずつ取り出し、混合したペーストを作業模型内に填入した後、歯科用支台築造用ポスト（Ｉ）をこの作業模型内にさらに挿入し、硬化させ、別に用意した歯科用接着材を用いて、根管内に接着させる方法；
（６）（Ｄ）成分が充填されたボトルａと、（Ｅ）成分と、（Ｆ）成分とが充填されたボトルｂと、歯科用支台築造用ポスト（Ｉ）とに分けて保存し、通法に従い根管部分の印象を採取し、作業模型を作製した後、作業模型にシリコーン系等の分離材を塗布し、各成
分を適量ずつ取り出し、混合したペーストを作業模型内に填入した後、歯科用支台築造用ポスト（Ｉ）をこの作業模型内にさらに挿入し、硬化させ、別に用意した歯科用接着材を用いて、根管内に接着させる方法；
（７）（Ｄ）成分と（Ｅ）成分とのうち、光重合開始剤より選択される成分と（Ｆ）成分とを混合して保存したシリンジと、歯科用支台築造用ポスト（Ｉ）とに分けて保存し、通法に従い根管部分の印象を採取し、作業模型を作製した後、作業模型にシリコーン系等の分離材を塗布し、各成分を適量ずつ取り出し、混合したペーストを作業模型内に填入した後、歯科用支台築造用ポスト（Ｉ）をこの作業模型内にさらに挿入し、硬化させ、別に用意した歯科用接着材を用いて、根管内に接着させる方法；
（８）（Ｄ）成分と（Ｅ）成分とを混合して保存したシリンジａと、（Ｄ）成分と（Ｆ）成分とを混合して保存したシリンジｂとの２筒式ミックスシリンジと、歯科用支台築造用ポスト（Ｉ）とに分けて保存し、通法に従い根管部分の印象を採取し、作業模型を作製した後、作業模型にシリコーン系等の分離材を塗布し、各成分を適量ずつ取り出し、混合したペーストを作業模型内に填入した後、歯科用支台築造用ポスト（Ｉ）をこの作業模型内にさらに挿入し、硬化させ、別に用意した歯科用接着材を用いて、根管内に接着させる方法などを例示することができる。
【００８１】
本発明の歯科用根管充填用キットを用い、支台築造された歯牙は、次の手順によって簡便に再根管治療することができる。すなわち、クラウン等の歯冠部構造体を取り外して支台部を切削した後、歯科用支台築造用ポスト（Ｉ）の易切削芯材（Ａ）部分を目視にて確認した後に、易切削芯材（Ａ）部分を中心に切削することにより、残存歯髄を不要に切削することなく、再根管治療を行うことができる。
【実施例】
【００８２】
以下、実施例により本発明をさらに詳述するが、本発明は実施例により何ら限定されるものではない。
なお、評価方法および評価基準は以下の内容に従って行った。
【００８３】
＜切削の容易さ評価方法＞
抜去直後に冷凍保存したウシ前歯を解凍し、歯根部を約１５ｍｍの長さで切り出し、歯髄を抜去した。ついで歯髄腔を歯科用タービンにて拡大し、根尖孔を歯科用接着材（サンメディカル製、スーパーボンドＣ＆Ｂ）で封鎖した。
【００８４】
根管表面に歯科用接着材（サンメディカル製、ＡＱボンドプラス）を塗布し、歯科用可視光照射器（モリタ製作所製、キャンデラックス）にて３０秒間可視光を照射し、トリエチレングリコールジメタアクリレート（新中村化学製ＮＫエステル３Ｇ）７ｇ、１，６−ビス（メタアクリロキシエトキシカルボニルアミノ）−２，２，４（３，３，５）−トリメチルヘキサン（２，２，４位と３，３，５位のトリメチル置換体との混合物、根上工業製アートレジンＳＨ−５００Ｓ）２８ｇ、カンファーキノン０．１ｇ、Ｎ，Ｎ−ジメチル−ｐ−トルイジン０．１ｇ、通法によりシラン処理を行ったバリウムガラス（ショット製ＧＭ８２３５，平均粒径１μｍ）６５ｇからなるペーストを根管に充填し、中心部に長さ１０ｍｍの歯科用支台築造用ポストを植立させ、６０秒間可視光を照射し、ペーストを硬化させた。さらに硬化したペーストより露出したポストを完全に覆うように、上述のペーストを築盛し、６０秒間可視光を照射し、硬化させた。続いて３７℃水中に根管充填した歯牙を２４時間浸漬し、再根管治療評価用歯牙を作製した。
【００８５】
経験３年以上の臨床歯科医１０人に対し、水中より再根管治療評価用歯牙を取り出し、余剰の水分を除去した後、歯科用エンジンに接続したピーソリーマー（マニー製、Ｎｏ．１）を用いることだけを指示し、切削方法は指示せずに、次に示す基準によりポストの切削の容易さを３項目にわたる評価を行い、各項目ごとに最高点を５点、最低点を０点とする６段階の採点によるアンケートを実施した。アンケート結果に基づき臨床歯科医１０人の合計値を求め、該合計値が４０点以上を合格とした。
【００８６】
《切削に要する時間》：切削できなかった  ０点
：非常に長く感じる  １点
：非常に短く感じる  ５点
《切削にかかる負荷》：切削できなかった  ０点
：非常に大きく感じる  １点
：非常に小さく感じる  ５点
《リーマー破折の危険性を感じたか》：非常に感じ、操作を中止した  ０点
：非常に感じた  １点
：まったく感じなかった  ５点
【００８７】
＜機械的物性の測定方法１＞
万能試験機（島津製作所製オートグラフＡＧＳ−２０００Ｇ）を用い、支点間距離２０ｍｍ、クロスヘッドスピード１ｍｍ／ｍｉｎにて、得られた歯科用支台築造用ポストの曲げ強さ１および曲げ弾性係数１を測定した。
【００８８】
＜機械的物性の測定方法２＞
外径３ｍｍ、内径１．５ｍｍ、長さ２５ｍｍのポリ塩化ビニル製透明チューブに、上述の切削の容易さ評価方法に記載したペーストを充填し、その中心部に得られた歯科用支台築造用ポストを直ちに挿入し、歯科用光照射器（モリタ製作所製アルファライトＩＩＩ）を用いて可視光を３分間照射し、チューブから内容物を取り出した。万能試験機（島津製作所製オートグラフＡＧＳ−２０００Ｇ）を用いて、支点間距離２０ｍｍ、クロスヘッドスピード１ｍｍ／ｍｉｎにて、歯科用支台築造用ポストの曲げ強さ２および曲げ弾性係数２を測定した。
【００８９】
［実施例１］
グラスファイバー（セントラル硝子製ＥＣＧ−１５０、繊維径９μｍ、撚数３．６回／２５ｍｍ）を編組したチューブ（グラスファイバー２００本×３束を１６打、内径１．５ｍｍ、外径１．９ｍｍ、目付量３００ｇ／ｍ2）をエタノール９５ｇ、３−メタアクリロ
キシプロピルトリメチルシラン５ｇからなる溶液に１時間浸漬し、溶液より取り出して室温にて１０分間放置した後に、８０℃で２４時間乾燥させ、グラスファイバー表面をシラン処理した。続いてチューブの中心にガッタパーチャポイント（ジッペラー製、直径０．４ｍｍ、長さ２８ｍｍ）を挿入し、グラスファイバーのみを長軸方向に人力にて引張応力をかけた後(周は細くなったが、長軸方向には実質的な延伸は認められなかった)、２５ｍｍに切断し、円柱状構造物を得た。さらに１００ｇの新中村化学製ＮＫエステル３Ｇ、１００ｇの根上工業製アートレジンＳＨ−５００Ｓ、カンファーキノン１ｇ、Ｎ，Ｎ−ジメチル−ｐ−トルイジン０．１ｇからなる液体に得られた構造物を浸漬し、２４時間後に液体より該構造物を取り出して、歯科用可視光照射器にて３０秒間可視光を照射し、得られた構造物を歯科用支台築造用ポストＡとした。歯科用支台築造用ポストＡの直径は１．３１ｍｍ、中心のガッタパーチャ径０．３８ｍｍであった。歯科用支台築造用ポストＡの評価結果を表１に示す。切削は容易で、機械的物性も象牙質の歯科用支台築造用ポストと近似しており、目的を達成しうると示唆された。
【００９０】
［実施例２］
実施例１において、ガッタパーチャポイントに代えてポリプロピレン製縫合糸（ネスピレン：アルフレッサファーマ(株)製、直径０．４ｍｍ）を用いた以外は実施例１と同様に操作し、直径１．２９ｍｍ、中心のポリプロピレン径０．４０ｍｍの歯科用支台築造用ポストＢを得た。歯科用支台築造用ポストＢの評価結果を表１に示す。切削は容易で、機械的物性も象牙質の歯科用支台築造用ポストと近似しており、目的を達成しうると示唆され
た。
【００９１】
［実施例３］
ガラスビーカーにメチルメタアクリレート１０ｇを秤取し、重合開始剤として２，２’−アゾビスブチロニトリル０．０５ｇを加え、撹拌して充分に混合したのち、得られた混合物を１．３ｋＰａ以下の減圧下に発泡が認められなくなるまで充分に脱気した。ガラスモールドとテープからなるモールド中へ混合物を注入した後、加熱オーブン中へ入れ、３０〜１００℃まで徐々に昇温して２０時間重合させ、直径０．４ｍｍ、長さ３０ｍｍのポリメチルメタアクリレート製円柱を得た。
【００９２】
実施例１において、ガッタパーチャポイントに代えて上述のポリメチルメタアクリレート製円柱を用いた以外は実施例１と同様に操作し、直径１．３４ｍｍ、中心のポリメチルメタアクリレート（径０．４１ｍｍ）の歯科用支台築造用ポストＣを得た。歯科用支台築造用ポストＣの評価結果を表１に示す。切削は容易で、機械的物性も象牙質の歯科用支台築造用ポストと近似しており、目的を達成しうると示唆された。
【００９３】
［実施例４］
実施例１において、ガッタパーチャに代えてポリエチレン製フィラメント（テクノロートＷ１０００：三井化学（株）製、直径０．３８ｍｍ）を用いた以外は実施例１と同様に操作し、直径１．３３ｍｍ、中心のポリプロピレン径０．３８ｍｍの歯科用支台築造用ポストＤを得た。歯科用支台築造用ポストＤの評価結果を表１に示す。切削は容易で、機械的物性も象牙質の歯科用支台築造用ポストと近似しており、目的を達成しうると示唆された。
【００９４】
［実施例５］
実施例１において、ガッタパーチャに代えてポリスチレン製円柱（プラストラクトＭＲ１５：プラストラクト社製、直径０．３９ｍｍ）を用いた以外は実施例１と同様に操作し、直径１．３５ｍｍ、中心のポリスチレン径０．４０ｍｍの歯科用支台築造用ポストＥを得た。歯科用支台築造用ポストＥの評価結果を表１に示す。切削は容易で、機械的物性も象牙質の歯科用支台築造用ポストと近似しており、目的を達成しうると示唆された。
【００９５】
［比較例１］
実施例１において、ガッタパーチャに代えてＳＵＳ３０４ワイヤーを用いた以外は実施例１と同様に操作し、直径１．３３ｍｍ、中心のＳＵＳ径０．４０ｍｍの歯科用支台築造用ポストＦを得た。歯科用支台築造用ポストＦの評価結果を表１に示す。機械的物性は象牙質の歯科用支台築造用ポストと近似していたが、切削に要する手間が大きかった。
【００９６】
［比較例２］
歯科用支台築造用ポストとしてＡＤポストＩＩ（クラレ製歯科用支台築造用ステンレスポスト、３ＬＬ）を使用した。ＡＤポストＩＩの評価結果を表１に示す。なお、上述の機械的物性の測定方法１のうち、支点間距離を１０ｍｍに変更した。また上述の機械的物性の測定方法２のうち、支点間距離を１０ｍｍに変更したが、ポストは破断せずに、ペースト硬化物のみが破断したため、測定を中止した。ポストの機械的物性が高すぎることにより、根管内に植立し、支台形成を行っても歯根破折の可能性が示唆された。
【００９７】
【表１】
0005479674.tif 000009
【図面の簡単な説明】
【００９８】
【図１】本発明の歯科用支台築造用ポストの形状を表す図である。
【図２】図１のＸ−Ｘ線での断面図である。
【符号の説明】
【００９９】
１：      歯科用支台築造用ポスト
２：      易切削芯材（Ａ）
３：      被覆材（Ｂ）
４ａ、４ｂ、４ｃ、４ｄ：      有機マトリックス（Ｃ）
Ｌ：      易切削芯材（Ａ）の長さ
Ｒ1：      易切削芯材（Ａ）の直径
Ｒ2：      歯科用支台築造用ポストの直径
【図１】
0005479674.tif 000010
【図２】
0005479674.tif 000011